(57)【要約】【課題】建築用資材から発生するホルムアルデヒドの他、タバコ臭の主成分であるアセトアルデヒド、アンモニア、硫化水素、トリメチルアミン、メチルメルカプタン、酢酸臭等に対し速効的に優れた消臭機能を発揮し且つ持続性に優れた消臭組成物及び、それらを用いたシート状樹脂を提供することにある。シート状樹脂の水性表面処理剤において、表面層を形成と造膜性や安定性等の性能が低下してしまうことが多く、表面処理層の性能を低下させることなく、速効性、持続性に優れた消臭機能を付与する。【解決手段】層状リン酸塩及びポリアミンを含有することを特徴とする消臭組成物、好ましくは層状リン酸塩ポリアミン層間化合物、四価金属のリン酸塩と二価金属の水酸化物の複合物が含有されることを特徴とする消臭組成物及び、この消臭組成物を処理したシート状樹脂を提供する。【特許請求の範囲】
【請求項１】
層状リン酸塩、ポリアミン、二価金属の水酸化物及び四価金属のリン酸塩を含有することを特徴とするシート状樹脂用消臭組成物。
【請求項２】
層状リン酸塩がトリポリリン酸二水素アルミニウムであり、ポリアミンがジエチレントリアミンであることを特徴とする請求項１に記載のシート状樹脂用消臭組成物。
【請求項３】
請求項１〜２に記載の組成物に５０〜９０重量部の水及び０．１〜１重量部のヘキサメタリン酸ナトリウム、０．１〜５重量部のポリアクリル酸ナトリウム界面活性剤を含有するスラリー状組成物。
【請求項４】
請求項１〜３の組成物を含有することを特徴とする消臭シート状樹脂。
【発明の詳細な説明】
【０００１】
【発明の属する技術分野】
本発明はシート状樹脂用消臭組成物及びこの組成物を用いたシート状樹脂に関する。
【０００２】
【従来の技術】
シックハウス症候群と称され住環境から受ける健康被害への関心の高まり、およびＶＯＣの規制など室内環境に関心が高まっている。これら汚染の原因は建築資材より発生するホルムアルデヒドによるものが大きいとされる。また、タバコ臭によるアセトアルデヒド、アンモニア、硫化水素、酢酸なども室内の汚染や不快感を与えるものであり、これらの住環境からの除去が望まれている。これらの実情からホルムアルデヒドの発生の少ない建材、塗料、接着剤が使用されているが完全なものではない。また、消臭機能を付与した壁紙が使用されている。従来のホルムアルデヒドやタバコ臭に対して消臭効果を発揮する消臭性樹脂組成物としては、ヒドラジド化合物を含有する消臭性樹脂組成物が開示されている。（特許文献１）。しかし、この消臭性樹脂組成物はホルムアルデヒドやタバコ臭の成分の１つであるアセトアルデヒドなどのアルデヒドに対しては十分な消臭効果を発揮するものの、タバコ臭に含まれるアンモニア、硫化水素、酢酸に対しては十分な消臭効果を発揮しないため、タバコ臭を完全に除去することはできないという欠点を有している。
水性塗料用として層状リン酸塩ポリアミン層間化合物、四価金属のリン酸塩と二価金属の水酸化物および、酸化チタンの複合物、ヒドラジド化合物からなる消臭組成物も知られている。（特許文献２）。
【０００３】
（特許文献１）特開平１０−３６６８１号公報
（特許文献２）特開２０００−１０７２７５号公報
【０００４】
【発明が解決しようとする課題】
現在使用されている壁紙等のシート状樹脂の消臭機能は、速効性、持続性において十分ではないという欠点を有している。また、壁紙の水性表面処理剤において、ホルムアルデヒドやタバコ臭に対して速効性、持続性に優れた消臭機能を有した表面層を形成するために造膜性や安定性などの性能が低下してしまうことが多く、表面処理層の性能を低下させることなく、ホルムアルデヒドやタバコ臭に対して速効性、持続性に優れた消臭機能を付与するのは困難であった。
【０００５】
そこで、ホルムアルデヒドの他、タバコ臭の成分である、アセトアルデヒド，アンモニア，硫化水素，酢酸等に対して速効性、持続性に優れた消臭機能を発揮する消臭組成物及び、表面処理剤の性能において優れ、且つホルムアルデヒドやタバコ臭に対して速効性、持続性に優れた消臭機能を有する壁紙の創出が望まれていた。
【０００６】
【課題を解決するための手段】
本発明は、上記の課題を解決するために鋭意研究したものであって請求項１に係る発明は、層状リン酸塩、ポリアミン、二価金属の水酸化物及び四価金属のリン酸塩を含有することを特徴とするシート状樹脂用消臭組成物。
【０００７】
また、請求項２に係る発明は、層状リン酸塩がトリポリリン酸ニ水素アルミニウムであり、ポリアミンがジエチレントリアミンであることを特徴とする請求項１に記載のシート状樹脂用消臭組成物。
【０００８】
また、請求項３に係る発明は、請求項１〜２に記載の組成物に５０〜９０重量部の水、０．１〜１重量部のヘキサメタリン酸ナトリウム、０．１〜５重量部のポリアクリル酸ナトリウム界面活性剤を含有するスラリー状組成物。
【０００９】
また、請求項４に係る発明は、請求項１〜３の組成物を含有することを特徴とするシート状樹脂。
【発明の実施の形態】
以下、本発明に係る消臭組成物及びこの消臭組成物を用いたシート状樹脂について詳細に説明する。先ず、消臭組成物について説明する。本発明に係る消臭組成物には、層状リン酸塩、及びポリアミンが含有される。
【００１０】
層状リン酸塩としては、トリポリリン酸二水素アルミニウムを好ましい例として挙げることができるが、特に限定はされない。また、ポリアミンとしては、ジエチレントリアミンを例示することができるが、特に限定はされない。層状リン酸塩ポリアミン層間化合物は層状リン酸塩にポリアミンをインターカレートさせることにより得ることができる。尚、１種のポリアミンをインターカレートさせても、或いは２種以上のポリアミンをインターカレートさせてもよい。
【００１１】
さらに二価金属の水酸化物及び四価金属のリン酸塩を加えることが好ましい。四価金属のリン酸塩と二価金属の水酸化物の複合物は消臭効果を発揮する際の触媒として用いられる。リン酸塩を形成する四価金属としては、チタン、ジルコニウム、ハフニウム、スズなどを好ましい例として挙げることができるが、特に限定はされない。また、リン酸としては、オルトリン酸の他、メタリン酸、ピロリン酸、三リン酸、四リン酸なども好適に使用することができる。尚、四価金属のリン酸塩の１種を単独で用いても、２種以上を組み合わせて用いても構わない。
【００１２】
水酸化物を形成する二価金属としては、銅、亜鉛、マンガン、鉄、コバルト、ニッケルなどを好ましい例として挙げることができるが、特に限定はされない。また、この二価金属の水酸化物についても、１種を単独で用いることも、２種以上を組み合わせて用いることも可能である。
【００１３】
四価金属のリン酸塩、および二価金属の水酸化物を組み合わせる際の比率は特に限定されず、例えば、四価金属のリン酸塩と二価金属の水酸化物の比は金属原子比（二価金属／四価金属）で０．１〜１０程度とすればよい。
【００１４】
上記した層状リン酸塩ポリアミン層間化合物、四価金属のリン酸塩と二価金属の水酸化物の３種を組み合わせることにより、ホルムアルデヒドの他、タバコ臭の成分である、アセトアルデヒド、アンモニア、硫化水素、酢酸等に対しても速効性に優れた消臭機能を発揮することができる。また、この消臭組成物は吸着容量が大きいので持続性においても優れており、しかも無色或いは白色であるので、表面処理剤中に混合した際にシート状樹脂の調色性および意匠を妨げない。
【００１５】
本発明に係る消臭組成物は、５０〜９０重量部の水及び０．１〜１重量部のヘキサメタリン酸ナトリウム、０．１〜５重量部のポリアクリル酸ナトリウム界面活性剤を用いてスラリー状組成物として使用することも可能である。この組成物やスラリー状組成物などをシート状樹脂の表面処理剤とともに塗布させることにより、消臭性能を付与することができる。尚、シート状樹脂としては壁紙、クッションフロア−、巾木、腰板、テーブルクロス、シャワーカーテン、合成皮革等を上げることができ、特に壁紙用途として適している。
【００１６】
上述した構成からなる、本発明に係る消臭組成物、および消臭シート状樹脂は、建築資材や接着剤、塗料などから発生するホルムアルデヒドの他、タバコ臭の成分である、アセトアルデヒド，アンモニア，硫化水素，酢酸等に対して速効性、持続性に優れた消臭機能を発揮することができる。
【００１７】
【実施例】
以下、本発明に係る消臭組成物及びこの消臭組成物を用いたシート状樹脂について、実施例及び比較例に基づいて、説明する。但し、本発明は以下の実施例により、何ら限定されることはない。
【００１８】
［消臭組成物の調整及び消臭試験］
【実施例１および比較例１】
ヘキサメタリン酸ナトリウム０．３ｇ  ポリアクリル酸ナトリウム１．０ｇを水に溶解させ、この水溶液に層状リン酸塩ポリアミン層間化合物と、四価金属のリン酸塩と二価金属の水酸化物の複合物３０ｇを水に分散させて、１００ｇの消臭組成物を得、実施例１の試料とした。尚、層状リン酸塩ポリアミン層間化合物と四価金属のリン酸塩と二価金属の水酸化物の複合物としては、テイカ株式会社製のＫ−ＦＲＥＳＨＺＣ（商品名）を用いた。
また、ダイニック株式会社製  ホルム消臭壁紙を比較例１の試料とした。
【００１９】
上記実施例１の消臭組成物５．０ｇを水性アクリルエマルションに分散させて１００ｇの水系表面処理剤を得た。それを塩化ビニル製壁紙表面に塗布し、乾燥させたものと比較例１の試験材料を１０ｃｍ×２０ｃｍの長方形に切り取り（２００ｃｍ２）裏面の基紙部分をマスキングテープでシール処理し試験材料とした。この実施例１および比較例１の試験材料（２００ｃｍ２）及び、ホルムアルデヒド、アセトアルデヒド、アンモニア、硫化水素それぞれ既知濃度ガスを３リットルの容器に密封し、経時による濃度の変化を確認した。濃度の測定は２０℃で検知管法にて行った。結果を表１に示す。
【表１】
2004313584.tif 000002
【００２０】
表１で試験した実施例１及び比較例１の試験終了後の試験材料を容器から取り出し、新しい容器に密封する。それを６０℃恒温器中に２時間保持し壁紙からの脱着試験を行った。結果を表２に示す。
【表２】
2004313584.tif 000003
【００２１】
以上の試験結果から、本発明に係る消臭組成物を用いた壁紙は、ホルムアルデヒド、タバコ臭の成分である、アセトアルデヒド、アンモニア、硫化水素に対して、速効性、持続性に優れた消臭機能を有していた。
【００２２】
【発明の効果】
以上記述した如く、請求項１に係る発明は層状リン酸塩、ポリアミン、二価金属の水酸化物及び四価金属のリン酸塩を含有することを特徴とするシート状樹脂用消臭組成物に関するもので、建築材料、接着剤、塗料などから発生するホルムアルデヒドの他、タバコ臭の成分である、アセトアルデヒド、アンモニア、硫化水素に対して、速効性、持続性に優れた消臭力を発揮することができる。従って、これを壁紙等のシート状樹脂に処理することにより消臭性を付与できる。
【００２３】
請求項２に係る発明は、層状リン酸塩がトリポリリン酸ニ水素アルミニウムであり、ポリアミンがジエチレントリアミンであることを特徴とする請求項１及び２に記載のシート状樹脂用消臭組成物が含有されるのでホルムアルデヒドの他、タバコ臭の成分である、アセトアルデヒド、アンモニア、硫化水素、酢酸等に対して、速効性、持続性に優れた消臭力を発揮することができる。
【００２４】
請求項３に係る発明は、請求項１〜２に記載の組成物に５０〜９０重量部の水、０．１〜１重量部のヘキサメタリン酸ナトリウム、０．１〜５重量部のポリアクリル酸ナトリウム界面活性剤を含有するスラリー状組成物であり、容易に壁紙等のシート状樹脂に成形することができ、その効果としてホルムアルデヒドの他、タバコ臭の成分である、アセトアルデヒド、アンモニア、硫化水素、酢酸等に対して、速効性、持続性に優れた消臭力を発揮する。
【００２５】
請求項４に係る発明は、請求項１〜３の組成物を含有することを特徴とする消臭シート状樹脂であり、本樹脂を用いることによりホルムアルデヒドの他、タバコ臭の成分である、アセトアルデヒド、アンモニア、硫化水素、酢酸等に対して、速効性、持続性に優れた消臭力を発揮することができる。